(57)【要約】【課題】下塗り塗膜および上塗り塗膜の総膜厚が10μm以下であっても、輝度感ならびに素地色および素地疵の隠蔽性に優れた塗装鋼板、加工品および薄型テレビ用パネルを提供する。【解決手段】鋼板２の両面に、亜鉛系めっき層およびクロムを含有しない化成皮膜を順次形成し、前記鋼板２の一方の面の化成皮膜上に、着色顔料を含有する下塗り塗膜３を形成し、該下塗り塗膜３上に、光輝剤５を含有する有機樹脂皮膜である上塗り塗膜４を形成し、総膜厚10μｍ以下としてなることを特徴とする。【選択図】図３
2008238814.tif 000002
【特許請求の範囲】
【請求項１】
鋼板の両面に、亜鉛系めっき層およびクロムを含有しない化成皮膜を順次形成し、前記鋼板の一方の面の化成皮膜上に、着色顔料を含有する下塗り塗膜を形成し、該下塗り塗膜上に、光輝剤を含有する有機樹脂皮膜である上塗り塗膜を形成し、かつ前記下塗り塗膜と前記上塗り塗膜の総膜厚を10μm以下とすることを特徴とする塗装鋼板。
【請求項２】
前記下塗り塗膜は、着色顔料の含有量が15質量％以上とすることを特徴とする請求項１記載の塗装鋼板。
【請求項３】
前記下塗り塗膜は、着色顔料としての黒色顔料の含有率が1質量％以上とすることを特徴とする請求項１または２記載の塗装鋼板。
【請求項４】
前記黒色顔料は、カーボンブラックであることを特徴とする請求項３記載の塗装鋼板。
【請求項５】
前記上塗り塗膜は、光輝剤の含有量が0.1〜10質量％であることを特徴とする請求項１〜４のいずれか１項記載記載の塗装鋼板。
【請求項６】
前記光輝剤は、鱗片状Alであることを特徴とする請求項１〜５のいずれか１項記載の塗装鋼板。
【請求項７】
前記下塗り塗膜の膜厚は2〜9μmであり、前記上塗り塗膜の膜厚は1〜8μmであることを特徴とする請求項１〜６のいずれか１項記載の塗装鋼板。
【請求項８】
前記鋼板の他方の面は、導電荷重が500ｇ以下であることを特徴とする請求項１〜７のいずれか１項記載の塗装鋼板。
【請求項９】
請求項１〜８のいずれか１項記載の塗装鋼板を用い、該塗装鋼板の前記一方の面が凸表面になるようにプレス加工を施して形成してなる加工品。
【請求項１０】
請求項１〜８のいずれか１項記載の塗装鋼板を用い、該塗装鋼板の前記一方の面が外部に露出する凸表面になるようにプレス加工を施して形成してなる薄型テレビ用パネル。
【発明の詳細な説明】
【技術分野】
【０００１】
本発明は、鋼板の両面に、亜鉛系めっき層およびクロムを含有しない化成皮膜を順次形成し、前記鋼板の一方の面の化成皮膜上に、総膜厚が10μm以下と薄い塗膜であっても、輝度感ならびに素地色および素地疵の隠蔽性に優れる塗装鋼板、加工品および薄型テレビ用パネルに関するものである。本発明の塗装鋼板は、例えば液晶テレビやプラズマテレビのような薄型テレビ用パネルで代表されるＡＶ機器などの素材として使用することができる。
【背景技術】
【０００２】
通常、プレコート鋼板（塗装鋼板）では、外面側の下塗り塗料に主として変性ポリエステル樹脂やエポキシ樹脂を使用することで、素地鋼板（化成皮膜を形成した鋼板）との密着性、耐食性などを確保し、また、外面側の上塗り塗料にポリエステル系、アクリル系塗料などを使用することで、主として耐汚染性、意匠性、耐傷付き性、耐塩酸性や耐アルカリ性であるバリア性などを付与している。
【０００３】
また、従来の塗装鋼板は、特許文献１に開示されているように、下塗り塗膜の膜厚が5μｍ程度、上塗り塗膜の膜厚が15μm程度、それらの総膜厚が20μmであるのが一般的であるが、この塗装鋼板は、塗装や焼付のための時間が多くかかるため、塗装作業の合理化や省資源化の観点からは、塗膜の薄膜化が望まれている。
【０００４】
ところで、従来の塗膜組成のままで10μm以下に減厚した塗膜を形成する場合、上塗り塗膜の膜厚は、通常、目標膜厚に対し±1.5μｍ程度変動することが想定され、鋼板の素地面の色や疵が部分的に透けて見える可能性がある。また、膜厚変動が±1.5μｍ程度あると、明度（Ｌ値）が変化し、これらの結果として、表面外観が不良となり、安定した意匠性が得られない。
【０００５】
そのため、本発明者らが10μm以下に減厚した上塗り塗膜に着色顔料を含有させることで、前記素地色および素地疵を隠蔽する塗装鋼板を試作したが、この塗装鋼板は上塗り塗膜により入射光の大部分が反射されずに吸収されるため、ある角度から見た場合のメタリック感やキラキラ感（以後、輝度感と記載）がなく、高級製品など輝度感を必要とする用途に使用することができないと判断された。
【０００６】
また、前記輝度感ならびに素地色および素地疵の隠蔽性を備える塗装鋼板としては、着色顔料および光輝剤の双方を含有させた上塗り塗膜を形成した塗装鋼板が考えられる。しかし、この塗装鋼板では、上塗り塗膜中に着色顔料と光輝剤の双方を含有させているため、着色顔料の含有量の上限が制限されることになり、前記上塗り塗膜の膜厚が15μm以上と厚くせざるを得ないという問題があった。また、前記上塗り塗膜中に着色顔料と光輝剤の双方を含有させると、それらの含有量が多くなるため、塗膜の強度が低下するという問題もあった。
【特許文献１】特開平４−２１５８７３号公報
【発明の開示】
【発明が解決しようとする課題】
【０００７】
本発明の目的は、鋼板の両面に、亜鉛系めっき層およびクロムを含有しない化成皮膜を順次形成し、前記鋼板の一方の面の化成皮膜上に、所定の皮膜構造を持つ下塗り塗膜および上塗り塗膜を形成することで、総膜厚を10μm以下にした場合であっても、輝度感ならびに素地色および素地疵の隠蔽性に優れる塗装鋼板、加工品および薄型テレビ用パネルを提供することにある。
【課題を解決するための手段】
【０００８】
本発明者らは、上記の課題を解決して優れた性能の薄膜の塗装鋼板を得るために検討を重ねた結果、鋼板の両面に、亜鉛系めっき層およびクロムを含有しない化成皮膜を順次形成し、前記鋼板の一方の面の化成皮膜上に、着色顔料を含有した下塗り塗膜を形成して素地色および素地疵の隠蔽性を実現するとともに、前記下塗り塗膜上に、光輝剤を含有する有機樹脂皮膜である上塗り塗膜を形成して輝度感を実現することで、塗膜の総膜厚が10μm以下であっても、輝度感ならびに素地色および素地疵の隠蔽性に優れる塗装鋼板が得られることを見出した。
【０００９】
本発明はこのような知見に基づきなされたもので、その要旨構成は以下の通りである。（１）鋼板の両面に、亜鉛系めっき層およびクロムを含有しない化成皮膜を順次形成し、前記鋼板の一方の面の化成皮膜上に、着色顔料を含有する下塗り塗膜を形成し、該下塗り塗膜上に、光輝剤を含有する有機樹脂皮膜である上塗り塗膜を形成し、かつ前記下塗り塗膜と前記上塗り塗膜の総膜厚を10μm以下とすることを特徴とする塗装鋼板。
【００１０】
（２）前記下塗り塗膜は、着色顔料の含有量が15質量％以上とすることを特徴とする上記（１）記載の塗装鋼板。
【００１１】
（３）前記下塗り塗膜は、着色顔料としての黒色顔料の含有率が1質量％以上とすることを特徴とする上記（１）または（２）記載の塗装鋼板。
【００１２】
（４）前記黒色顔料は、カーボンブラックであることを特徴とする上記（３）記載の塗装鋼板。
【００１３】
（５）前記上塗り塗膜は、光輝剤の含有量が0.1〜10質量％であることを特徴とする上記（１）〜（４）のいずれか１項記載の塗装鋼板。
【００１４】
（６）前記光輝剤は、鱗片状Alであることを特徴とする上記（１）〜（５）のいずれか１項記載の塗装鋼板。
【００１５】
（７）前記下塗り塗膜の膜厚は2〜9μmであり、前記上塗り塗膜の膜厚は1〜8μmであることを特徴とする上記（１）〜（６）のいずれか１項記載の塗装鋼板。
【００１６】
（８）前記鋼板の他方の面は、導電荷重が500ｇ以下であることを特徴とする上記（１）〜（７）のいずれか１項記載の塗装鋼板。
【００１７】
（９）上記（１）〜（８）のいずれか１項記載の塗装鋼板を用い、該塗装鋼板の前記一方の面が凸表面になるようにプレス加工を施して形成してなる加工品。
【００１８】
（１０）上記（１）〜（８）のいずれか１項記載の塗装鋼板を用い、該塗装鋼板の前記一方の面が外部に露出する凸表面になるようにプレス加工を施して形成してなる薄型テレビ用パネル。
【発明の効果】
【００１９】
この発明によれば、下塗り塗膜および上塗り塗膜の総膜厚が10μm以下であっても、輝度感ならびに素地色および素地疵の隠蔽性に優れた塗装鋼板、加工品および薄型テレビ用パネルの提供が可能になった。
【発明を実施するための最良の形態】
【００２０】
以下、本発明の詳細と限定理由を説明する。
本発明の塗装鋼板は、鋼板の両面に、亜鉛系めっき層およびクロムを含有しない化成皮膜を順次形成し、前記鋼板の一方の面の化成皮膜上に、着色顔料を含有する下塗り塗膜を形成し、該下塗り塗膜上に、光輝剤を含有する有機樹脂皮膜である上塗り塗膜を形成し、かつ前記下塗り塗膜と前記上塗り塗膜の総膜厚を10μm以下とすることを特徴とする塗装鋼板である。
【００２１】
（鋼板）
本発明の塗装鋼板に用いる鋼板は、特に限定されないが、冷延鋼板、特に、家電用筐体や自動車等の構造体に用いられる鋼板が好ましい。また、鋼板の成分は、特に限定されるものではない。例えば、ＩＦ鋼、アルミキルド鋼、クロム含有鋼又はステンレス等の鋼板、さらには高張力鋼板等が挙げられる。
【００２２】
（亜鉛系めっき）
本発明の塗装鋼板の素地鋼板となる亜鉛系めっき鋼板としては、例えば、溶融亜鉛めっき鋼板、電気亜鉛めっき鋼板、合金化溶融亜鉛めっき鋼板、アルミニウム−亜鉛合金めっき鋼板（例えば、溶融亜鉛−55質量％アルミニウム合金めっき鋼板、溶融亜鉛−5質量％アルミニウム合金めっき鋼板）、鉄−亜鉛合金めっき鋼板、ニッケル−亜鉛合金めっき鋼板、黒色化処理後のニッケル-亜鉛合金めっき鋼板などの各種亜鉛系めっき鋼板を用いることができる。
【００２３】
（化成皮膜）
前記亜鉛系めっき層を有するめっき鋼板の両面に化成皮膜を形成する。本発明による化成皮膜は、環境の観点よりクロムを含有しない化成皮膜とする。この化成皮膜は、主としてめっき層と下塗り塗膜との密着性向上のために形成される。密着性を向上するものであればどのようなものでも支障はないが、密着性だけでなく耐食性を向上できるものがより好ましい。密着性と耐食性の点からシリカ微粒子を含有し、耐食性の点からリン酸及び／又はリン酸化合物を含有することが好ましい。シリカ微粒子は、湿式シリカ、乾式シリカのいずれを用いても構わないが、密着性向上効果の大きいシリカ微粒子、特に乾式シリカが含有されることが好ましい。前記シリカ微粒子の平均粒径は100nm以下であることが好ましい。リン酸やリン酸化合物は、例えば、オルトリン酸、ピロリン酸、ポリリン酸など、これらの金属塩や化合物などのうちから選ばれる１種以上を含有すれば良い。さらに、アクリル樹脂などの樹脂、シランカップリング剤などの１種以上を添加してもよい。なお、前記化成皮膜の膜厚は、膜厚が薄いと密着性及び耐食性に不利となる傾向にあり、膜厚が厚いと電磁波シールド性に不利となる傾向があるので、0.02〜1.0μmの範囲であることが好ましい。
上記のような化成皮膜を有することにより、従来のクロメート皮膜と同程度の耐食性、密着性を有することが可能となる。
【００２４】
（下塗り塗膜）
本発明による下塗り塗膜は、前記鋼板の一方の面の化成皮膜上に、上塗り塗膜の下層として形成される。前記下塗り塗膜は、着色顔料を含有する必要がある。
【００２５】
本発明者らは、下塗り塗膜および上塗り塗膜の総膜厚を10μm以下に設定した上で、輝度感ならびに素地色および素地疵の隠蔽性に優れた塗装鋼板を得るための検討を行った。なお、前記輝度感とは、具体的には、鋼板に光が照射した際に、見る方向によっては輝いて、キラキラとメタリック調に見えることであり、本発明においては、定量的に評価するため図１に示すように、45°の角度で前記塗装鋼板に光を入射させ、その入射光の反射した光を受光するときの角度である受光角度が45°の位置に変角受光器を設け、この受光器が測定した明度（Ｌ値）として評価する。
なお、図２（ａ）、（ｂ）および図３は、塗装鋼板の塗膜と入射光・反射光との関係を示した模式図である。
【００２６】
まず、図２（ａ）に示すように、前記亜鉛めっき鋼板に前記化成処理を施した素地鋼板１０２上に、透明の下塗り塗膜および着色顔料を含有する上塗り塗膜１０４を形成した従来の塗装鋼板１０１では、下塗り塗膜１０３と上塗り塗膜１０４の総膜厚Ｔ１を10μm以下にした場合、前記上塗り塗膜１０４中に着色顔料を含有させているため、前記素地鋼板１０２の素地面の色や疵が透けて見えることはないが、光輝剤が含有されていないため、入射光および前記鋼板２で反射した光が前記上塗り塗膜１０４中で吸収されるか、または散乱する結果、良好な輝度感を得ることができない。
【００２７】
次に、図２（ｂ）に示すように、上塗り塗膜２０４中に着色顔料及び光輝剤５を含有する従来の塗装鋼板２０１では、前記上塗り塗膜２０４中に着色顔料を含有しているため、前記鋼板２０２の素地面の色や疵が透けて見えることなく、また、光輝剤２０５が入射光を反射するため、良好な輝度感を得ることができる。しかし、前記反射光のうち、前記上塗り塗膜２０４中の表層部に位置する光輝剤により反射する光以外は、前記上塗り塗膜２０４中で吸収されるか、または散乱するため、所望の輝度感を得るためには、前記光輝剤２０５を多量に含有させなければならない。そのため、塗膜の総膜厚Ｔ２を少なくとも10μm以下に設定した場合には、十分な量の光輝剤を含有させるのは難しい。また、十分な量の光輝剤を含有させることができたとしても、塗膜の強度低下やバリア性低下等の問題が生じ、プレス性や耐食性の劣化の恐れがあった。
【００２８】
このため、本発明者らは、図３に示すように、下塗り塗膜３中に着色顔料を含有させることで素地鋼板２の素地色および素地疵の隠蔽性を実現し、上塗り塗膜４中に適量の光輝剤５を含有することで輝度感を実現するような塗膜構成、すなわち、それぞれの塗膜３、４で隠蔽性と輝度感を機能分担した構成により、前記光輝剤５で反射した光が前記上塗り塗膜４中で吸収されたり、散乱することが少なくなった。その結果、塗膜の総膜厚Ｔが10μm以下の薄膜の場合であっても、優れた輝度感ならびに素地色および素地疵の隠蔽性を得ることができることを見出し、本発明を完成するに至ったのである。
【００２９】
前記下塗り塗膜３は、ポリエステル樹脂、エポキシ変性ポリエステル樹脂、エポキシ樹脂、アクリル樹脂、及びウレタン樹脂の中から選択される少なくとも１種を含有することが、素地鋼板との密着性、耐食性等を確保する上で好ましい。
【００３０】
また、前記着色顔料は、下塗り塗膜中の含有量が15質量％以上であることが好ましい。15質量％以上にすると、素地色および素地疵の隠蔽性が十分となるからである。また、前記着色顔料は、多くなりすぎると塗膜が脆化するため、60質量％以下とすることがより好ましい。
なお、前記着色顔料としては、無機顔料又は有機顔料を用いることができるが、耐光性などに優れることから、無機顔料を用いることが好ましい。無機顔料としては、白色顔料、赤色顔料、黄色顔料、青色顔料又は黒色顔料が使用可能であり、要求される塗膜の性状に応じて適宜選択すればよい。
【００３１】
また、前記着色顔料として、下塗り塗膜中に、黒色顔料を1質量％以上含有することが好ましい。前記着色顔料に黒色顔料を用いることにより、素地色および素地疵の隠蔽性が向上する。前記黒色顔料の含有量を1質量％以上にすると、黒色度が高く、素地色および素地疵の隠蔽性がさらに優れるからである。また、黒色顔料の含有量が5質量％以上であれば、さらに素地色および素地疵の隠蔽性に優れるため、黒色顔料以外の着色顔料の含有量を低減させることが可能となる。一方、前記黒色顔料が多くなりすぎると塗膜が脆化するため、8質量％以下とすることがより好ましい。
【００３２】
さらに、前記黒色顔料は、カーボンブラックであることがより好適である。カーボンブラックを用いれば、少量添加で着色可能であり、高い隠蔽性が確保できるからである。
【００３３】
さらにまた、前記下塗り塗膜３の膜厚は、2〜9μmであることが好ましい。下塗り塗膜３の膜厚が2μm以上であれば、下塗り塗膜の膜厚が均一になり易く、着色顔料の含有量を増やすことができるため、色調が安定し、素地色および素地疵の隠蔽性が十分となることに加えて、耐食性の点でも好ましいからである。また、前記膜厚が9μm以下では、前記上塗り塗膜４を厚くすることができる結果、十分な輝度感を得ることができるからである。なお、下塗り塗膜の膜厚は、断面を光学顕微鏡または電子顕微鏡で観察し、１視野につき任意の３箇所の膜厚を求め、少なくとも５視野を観察し、合計１５箇所以上の平均値とする。図４は、前記素地鋼板上に、黒色顔料を2.8質量％含有する下塗り塗膜のみを形成した塗装鋼板の下塗り塗膜の膜厚と明度（Ｌ値）の関係の一例を示したグラフである。図４から、下塗り塗膜の膜厚が2μm以上の場合には、Ｌ値の変動が小さく色調が安定していることがわかる。
【００３４】
（上塗り塗膜）
本発明による上塗り塗膜４は、図３に示すように、前記下塗り塗膜３上に、光輝剤５を含有する有機樹脂皮膜である。
【００３５】
前記有機樹脂皮膜としては、ポリエステル樹脂、エポキシ変性ポリエステル樹脂、アクリル樹脂などが挙げられるが、特に、主として耐汚染性、意匠性、耐傷付き性、バリア性などを付与する点から、ポリエステル樹脂、アクリル樹脂などを使用することが好ましい。
【００３６】
前記光輝剤５とは、図３に示すように、光輝剤表面で入射光を反射することにより前記塗膜に輝度感を与える意匠顔料、いわゆるメタリック顔料のことをいい、光を反射することができる材料であれば特に限定はなく、例えば、Al、CuまたはSUS（ステンレス）などの金属が挙げられる。形状についても特に限定はなく、鱗片状、粒状または繊維状等がある。
【００３７】
また、前記光輝剤５の含有量は、0.1〜10質量％であることが好ましい。0.1質量％以上であれば、上塗り塗膜４内で前記光輝剤５が何層も重なりあって形成され、該光輝剤で素地鋼板２の表面を十分に覆うことができる結果、安定した輝度感が得ることができるからである。10質量％以下とすると、上塗り塗膜４の成膜性が良好となるからである。
【００３８】
前記光輝剤５は、特に鱗片状Alであることが好ましい。Alは、光輝剤として効果が高く、さらに一般的でありかつ柔軟性に富むためであり、加えて、形状を鱗片状にすると、上塗り塗膜５内に、素地鋼板２の表面を効果的に被覆することができるからである。ここでいう「鱗片状Al」とは、具体的には、平均粒径が5〜50μm、平均厚が0.02〜0.7μmのものを意味する。また、平均粒径と平均厚は、光学顕微鏡又は電子顕微鏡で観察して任意の10個について平均値を求めたものであり、平均粒径は、鱗片状Alの平面部を平面に対して垂直方向から観察したときの、最大径と最小径の平均値を１個のAlの粒径として10個の平均値、前記平均厚は、鱗片状Alを断面方向の任意の２箇所で測定したときの厚さの平均値を１個のAlの厚さとして10個の平均値とする。なお、鱗片状Alを上塗り塗膜４中に含有させる場合、あらかじめ有機樹脂で被覆することが好ましい。これによって、上塗り塗膜を構成する有機樹脂との密着性が高まり、バリア性（耐塩酸性や耐アルカリ性）が向上するからである。被覆する有機樹脂の厚みは0.02〜0.08μmとすることが、良好なバリア性が得られる点でより好適である。また、鱗片状Ａｌ５を表面被覆する有機樹脂としては、アクリル樹脂等が挙げられる。
【００３９】
なお、前記上塗り塗膜４は、架橋剤により硬化させた前記ポリエステル系樹脂と、平均粒子径が３〜40μｍ、ガラス転移温度が70〜200℃でかつ前記ポリエステル系樹脂よりも高硬度である樹脂粒子とを含有することが好ましい。
【００４０】
前記ポリエステル系樹脂を硬化させる架橋剤としては、例えばメラミン樹脂、尿素またはイソシアネートを用いることがプレス加工性と耐薬品性のバランスの点で好ましい。なお、メラミン樹脂は、メラミンとホルムアルデヒドとを縮合して得られる生成物のメテロール基の一部または総てをメタノール、エタノール、ブタノールなどの低級アルコールでエーテル化した樹脂である。
【００４１】
また、前記ポリエステル系樹脂は、架橋剤により硬化され塗膜の強靭性が向上し優れたプレス加工性が得られる。使用するポリエステル系樹脂の数平均分子量は5000〜25000、好ましくは10000〜22000、ガラス転移温度Tgが20〜80℃、好ましくは50〜70℃、水酸基価が3〜30 KOHmg／g、好ましくは4〜20 KOHmg／g、酸価が0〜10 KOHmg／g、好ましくは3〜9 KOHmg／gであることが好ましい。
【００４２】
前記ポリエステル系樹脂の数平均分子量が5000以上であれば、塗膜の伸びが十分となり、プレス加工性が向上するとともに、加工後塗膜密着性も向上する傾向がある。一方、数平均分子量が25000以下であると、塗料中に占める樹脂の割合が適度で、希釈剤を使わなくても塗料組成物の粘度が好適になり、適切な塗膜が得られ易い。さらに、他の配合成分との相溶性も向上する傾向がある。また、前記ポリエステル系樹脂のガラス転移温度Tgが20℃以上であると、塗膜の強靭性が向上し、十分なプレス加工性が得られる。また、塗膜硬度、加工後塗膜密着性などの特性も向上する傾向がある。一方、ガラス転移温度Tgが80℃以下であると、十分な曲げ加工性も得られ易くなる。さらにまた、前記ポリエステル系樹脂の水酸基価が3KOHmg／g以上であると、架橋反応が容易となるために十分な塗膜硬度が得られ易い。一方、水酸基価が30 KOHmg／g以下であれば、十分な加工性が得られ易い。また、ポリエステル系樹脂の酸価が10 KOHmg／g以下であると、他の配合成分との相溶性が向上する傾向がある。
【００４３】
なお、前記ポリエステル系樹脂は、多塩基酸と多価アルコールとを常法により縮重合させることで得られるが、生成したポリエステル系樹脂の遊離カルボキシル基が極く僅かで酸価が低い場合、該ポリエステル系樹脂の水酸基の一部をカルボン酸で修飾し、酸価を3KOHmg／g以上に増やす（但し、10KOHmg／g以内）ことにより、素地に対する密着性をより一層向上させ、また、硬化速度をさらに高めることが可能である。前記多塩基酸としては、テレフタル酸、イソフタル酸、フタル酸、コハク酸、アジピン酸、セバシン酸、マロン酸、シュウ酸、トリメリット酸など、若しくはこれらの低級アルキルエステルまたは酸無水物などが代表的なものとして挙げられる。
【００４４】
また、前記上塗り塗膜の膜厚は1〜8μmの範囲であることが好ましい。前記膜厚が1μｍ以上とすると、輝度感とプレス成形時の耐疵付き性が十分となるからであり、8μｍ以下とすると、塗装作業の合理化や省資源化の観点から有利となるからである。なお、上塗り塗膜の膜厚は、断面を光学顕微鏡または電子顕微鏡で観察し、１視野につき任意の３箇所の膜厚を求め、少なくとも５視野を観察し、合計１５箇所以上の平均値とする。
【００４５】
さらにまた、本発明では、前記下塗り塗膜と上塗り塗膜の総膜厚を10μm以下の範囲とする必要がある。従来の塗装鋼板のように塗膜を厚くしても構わないが、本発明では、特に前記塗膜が10μm以下と薄い場合に、上述したような効果を顕著に発揮するからであり、また、前記膜厚が10μm超えの場合、塗膜密着性が低下する傾向にあるためである。
【００４６】
（塗装鋼板の他方の面）
また、本発明の塗装鋼板を、例えば薄型テレビ用パネルとして使用する場合には、プレス加工したパネルの内面になる塗装鋼板の裏面（他方の面）は、溶接や電磁波シールド等の必要性から導電性を有することが好ましい。
【００４７】
かかる場合には、前記鋼板の他方の面にも、上述のクロムを含有しない化成皮膜を有することで、従来のクロメート皮膜と同程度の耐食性と密着性を有するとともに、優れた導電性も有すること、具体的には、導電荷重を500ｇ以下とすることが、電磁波シールド性の点で好ましい。さらに好ましいのは300ｇ以下とすることである。導電荷重は表面抵抗が10−４Ω以下となる最小荷重である。
【００４８】
耐食性の要求度がそれほど高くない用途には、この他方の面はクロムを含有しない化成皮膜だけを形成し、特に電磁波シールド性に優れた塗装鋼板として提供できる。
【００４９】
また、耐食性の要求度が高い用途には、この他方の面は、化成皮膜の上に有機樹脂層を設けて耐食性を向上させることが好ましい。有機樹脂層の有機樹脂種としてはエポキシ樹脂、ポリエステル樹脂が好ましい。有機樹脂層はＣａイオン交換シリカを含有することがさらに優れた耐食性を得るために好ましい。
【００５０】
前記有機樹脂層の膜厚が0.1μｍ以上では耐食性に有利となり、また１μｍ以下では電磁波シールド性に有利となるので、0.1〜１μｍが好ましい。
【００５１】
上記いずれかの塗装鋼板は、該上塗り塗膜の面が凸表面になるようにプレス加工を施して、加工品、好ましくは薄型テレビ用パネルを形成することができる。ここで、「上塗り塗膜の面が凸表面」とは、該塗装鋼板の全体形状を規定したものであり、該上塗り塗膜面の中央付近がなか高になり、そのなか高部分に相対する該塗装鋼板の他方の面（すなわち背面側）の中央付近がなか低になった形状を意味する。
上述の加工品は、より詳しくは、上述した本発明の塗装鋼板を深絞り加工、張り出し加工及び曲げ加工のうちのいずれか１以上のプレス加工によって得ることができる。該加工品は、電磁波シールド性が要求される電子機器及び家電製品等の用途で使用される加工品として好適である。例えば、プラズマディスプレイパネルや、液晶テレビなどの薄型ＴＶの背面パネルに使用すると、大型のパネルであっても優れた電磁波シールド性が発現される。すなわち、本発明は、該上塗り塗膜の面が外部に露出する凸表面になっている上記いずれかの塗装鋼板を用いた薄型テレビ用パネルでもある。
【００５２】
次に、本発明による塗装鋼板の製造方法について説明すると、本発明による塗装鋼板は、被塗装鋼板である亜鉛系めっき鋼板の両面に先に述べた化成処理を施した後、所定の着色顔料を含有した下塗り塗膜用の塗料を、一方の面の化成皮膜上に、塗布、加熱して、下塗り塗膜を形成するとともに、必要に応じて他方の面には有機樹脂層用の塗料を、塗布、加熱することにより有機樹脂層を形成し、その後、前記鋼板の一方の面に、光輝剤を混合し攪拌した上塗り塗膜用の塗料を塗布、加熱することにより製造される。
【００５３】
前記上塗り塗料および下塗り塗料の塗布方法は特に限定しないが、好ましくはロールコーター塗装で塗布するのがよい。塗料の塗布後、熱風乾燥、赤外線加熱、誘導加熱などの加熱手段により加熱処理を施し、樹脂を架橋させて硬化させた上塗り塗膜、下塗り塗膜を得る。加熱条件は温度170〜250℃（到達板温）で、時間20〜90秒の処理を行うことが好ましく、これによって前記上塗り塗膜および下塗り塗膜を形成し、塗装鋼板を製造する。
【００５４】
ここで、加熱温度が170℃以上であれば、架橋反応が十分に進む結果、十分な塗膜性能が得られ易いため好ましい。一方、加熱温度が250℃以下であれば、塗膜の劣化が生じることがなく、意匠性に優れ、さらに塗装作業の合理化や省資源化の観点からも好ましい。また、処理時間が20秒以上であれば、架橋反応が十分に進み易くなるため、十分な塗膜性能が得られる点で好ましい。一方、処理時間が90秒以下であれば、製造コスト面で有利となる。本発明の塗装鋼板は、さらに塗装鋼板裏面の耐食性を高める目的で、前記した有機樹脂層用の塗料を鋼板裏面にも同様の方法で塗装するのが好ましい。
【００５５】
上述したところは、この発明の実施形態の一例を示したにすぎず、請求の範囲において種々の変更を加えることができる。
【実施例】
【００５６】
本発明の実施例について説明する。
（実施例１）
塗装用亜鉛系めっき鋼板として、片面あたりのめっき付着量が20g／m2である板厚0.5mmの両面電気亜鉛めっき鋼板を準備し、脱脂処理を行った後、以下の（ｉ）〜（ｉｉｉ）の処理工程を行い、サンプルとなる塗装鋼板を作製した。
（ｉ）オモテ面に、湿式シリカ（日産化学工業(株)製  スノーテックス(登録商標)O）2質量％、リン酸0.8質量％およびZr化合物（第１稀元素化学工業(株)製炭酸ジルコニウムアンモニウム）1.2質量％（残部：水）からなる化成処理液を塗布し、加熱20秒後に到達板温100℃となるように加熱し、湿式シリカ50質量％、リン酸20質量％、Zr化合物30質量％の組成となるオモテ面の化成処理皮膜（0.05μm）を形成した。
（ｉｉ）次に、ウラ面に、リン酸Mn9.8質量％、リン酸9.8質量％および還元V（IV）0.4質量％（残部：水）からなる化成処理液を塗布した後、オモテ面に、着色顔料を含有する下塗り塗料（大日本塗料(株)社製Ｖニット♯160、ＶＰ−ＺＷ）を塗布し、加熱30秒後に到達板温が210℃になる加熱処理を行い、リン酸Mn49質量％、リン酸49質量％、還元V（IV）2質量％の組成となるウラ面化成皮膜（0.2μm）と、カーボンブラック2.8質量％、エポキシ変性ポリエステル樹脂（Tg: 75 ℃） 65.3質量％、無機系黄色顔料18.3質量％、防錆顔料12.4質量％、シリカ1.2質量％の組成となる膜厚4μmのオモテ面の下塗り塗膜を形成した。
（ｉｉｉ）その後、オモテ面に、鱗片状Al（平均粒径14μm、平均厚0.4μm）を含有する上塗り塗膜用塗料（大日本塗料(株)社製Ｖニット♯8900）を、乾燥膜厚が3μmの上塗り塗膜となるように塗布した後、ウラ面に、防錆顔料としてCa交換シリカ（GRACE DAVISON製  シールデックスC303）およびMg処理トリポリリン酸２水素Alを添加したエポキシ樹脂を、乾燥膜厚が0.3μmとなるように塗布した後、加熱開始から50秒後に到達板温が230℃となる加熱処理を行い、鱗片状Al0.4質量％を含有し、残部がポリエステル樹脂（Tg: 45℃）80質量部およびメラミン樹脂20質量部の組成となるオモテ面の上塗り塗膜（3μm）と、エポキシ樹脂90質量％、Ca交換シリカ5質量％およびMg処理トリポリリン酸２水素Al 5質量％の組成となるウラ面の有機樹脂層（0.3μm）を形成した。
【００５７】
（実施例２）
実施例２は、処理工程（ｉｉｉ）において、鱗片状Alの含有量が1質量％となるように上塗り塗膜を形成したこと以外は、実施例１と同様の工程によりサンプルとなる塗装鋼板を作製した。
【００５８】
（実施例３）
実施例３は、処理工程（ｉｉ）において、カーボンブラック1.2質量％、無機系黄色顔料14.3質量％、防錆顔料12.4質量％、シリカ1.2質量％、残部エポキシ変性ポリエステル樹脂の組成となる下塗り塗膜を形成し、処理工程（ｉｉｉ）において、鱗片状Alの含有量が0.2質量％となるように上塗り塗膜を形成したこと以外は、実施例１と同様の工程によりサンプルとなる塗装鋼板を作製した。
【００５９】
（実施例４）
実施例４は、処理工程（ｉｉ）において、カーボンブラック2.0質量％、無機系黄色顔料8.0質量％、防錆顔料12.4質量％、シリカ1.2質量％、残部エポキシ変性ポリエステル樹脂の組成となる下塗り塗膜を形成したこと以外は、実施例１と同様の工程によりサンプルとなる塗装鋼板を作製した。
【００６０】
（実施例５）
実施例５は、処理工程（ｉｉ）において、カーボンブラック5.0質量％、無機系黄色顔料5.0質量％、防錆顔料12.4質量％、シリカ1.2質量％、残部エポキシ変性ポリエステル樹脂の組成となる下塗り塗膜を形成したこと以外は、実施例１と同様の工程によりサンプルとなる塗装鋼板を作製した。
【００６１】
（実施例６）
実施例６は、処理工程（ｉｉ）において、カーボンブラック0.8質量％、無機系黄色顔料29.2質量％、防錆顔料12.4質量％、シリカ1.2質量％、残部エポキシ変性ポリエステル樹脂の組成となる下塗り塗膜を形成したこと以外は、実施例１と同様の工程によりサンプルとなる塗装鋼板を作製した。
【００６２】
（実施例７）
実施例７は、処理工程（ｉｉ）において、カーボンブラック8.0質量％、無機系黄色顔料2.0質量％、防錆顔料12.4質量％、シリカ1.2質量％、残部エポキシ変性ポリエステル樹脂の組成となる下塗り塗膜を形成したこと以外は、実施例１と同様の工程によりサンプルとなる塗装鋼板を作製した。
【００６３】
（実施例８）
実施例８は、処理工程（ｉｉｉ）において、鱗片状Alの含有量が0.05質量％となるように上塗り塗膜を形成したこと以外は、実施例１と同様の工程によりサンプルとなる塗装鋼板を作製した。
【比較例】
【００６４】
（比較例１）
比較例１は、処理工程（ｉｉ）において、カーボンブラックを含有せず、無機系黄色顔料21.1質量％としたこと以外は、実施例１と同様の下塗り塗膜を形成し、処理工程（ｉｉｉ）において、鱗片状Alを含有せず、カーボンブラック2.8質量％を含有し、残部がポリエステル（Tg：45℃）80質量部、メラミン20質量部の組成となる膜厚4μmの上塗り塗膜を形成したこと以外は、実施例１と同様の工程によりサンプルとなる塗装鋼板を作製した。
【００６５】
（比較例２）
比較例２は、処理工程（ｉｉ）において、カーボンブラックを含有しない、エポキシ変性ポリエステル樹脂（Tg：75 ℃）66質量％、無機系黄色顔料20質量％、防錆顔料12.4質量％、シリカ1.6質量％の組成となる4μmの下塗り塗膜を形成し、処理工程（ｉｉｉ）において、カーボンブラック1質量％、鱗片状Al（平均粒径4μm、平均厚0.3μm）4質量％を含有し、残部が、エポキシポリエステル樹脂（Tg：45℃）70質量部およびメラミン樹脂15質量部の組成となる膜厚15μmの上塗り塗膜を形成したこと以外は、実施例１と同様の工程によりサンプルとなる塗装鋼板を作製した。
【００６６】
以上のようにして得られた塗装鋼板について各種試験を行った。本実施例で行った試験の評価方法を以下に示す。
【００６７】
＜オモテ面の評価＞
（１）輝度感
輝度感は、45°の角度で各塗装鋼板に入射した光の受光角度45°での明度（Ｌ値）を変角測色計（スガ試験機(株)製ＶＣ−２）を用いて測定した。以下の評価基準に従って評価し、評価結果を表１に示す。また、実施例１、比較例１および比較例２の塗装鋼板については、前記受光角度を変化させた場合の明度（Ｌ値）の変化を測定し、結果を図５に示す。
○：100以上
△：90以上100未満 
×：90未満 
【００６８】
（２）素地面隠蔽性
素地面隠蔽性は、塗膜形成前の前記めっき鋼板のオモテ面を、先端が金属のペンで傷を付けたのち、前記した処理工程を行って各塗装鋼板を作製し、オモテ面を目視で観察した。評価は以下の評価基準に従って行った。評価結果を表１に示す。
○：傷がわからない
△：傷がややわかる
×：傷が明瞭にわかる
【００６９】
（３）塗膜密着性
各塗装鋼板のオモテ面を外側、ウラ面を内側にしてウラ面同士を合わせるように曲げ加工した。その際、ウラ面間に試験片と同板厚の鋼板を、１枚挟んで密着曲げ加工した後、塗装鋼板の折り曲げ部分にニチバン（株）製のセロハン粘着テープを貼り付け、これを引き剥がした後の剥離状態を評価した。
○：異常なし
×：塗膜剥離あり
【００７０】
（４）プレス時の耐疵付き性
各塗装鋼板を、ブランク径67mmφ、ポンチ径33mmφ、絞り速度380mm／s、しわ押さえ圧20kNで、円筒カップ成形した後の、側壁部の塗膜の損傷を目視により評価した。
○：損傷発生せず
△：若干の損傷が認められた
×：損傷発生した
【００７１】
＜ウラ面の評価＞
（５）導電性
低抵抗測定装置（ロレスタＧＰ：三菱化学（株）製：ＥＳＰプローブ）を用い、各塗装板のウラ面の表面抵抗値を測定した。その時、プローブ先端にかかる荷重を20g／sで増加させ、表面抵抗が10−4Ω以下になった時の荷重値で以下のように評価した。
表面抵抗が10−4Ω以下になった時の荷重値
○：10点測定の平均荷重が300ｇ以下
△：10点測定の平均荷重が300ｇ超500ｇ以下
×：10点測定の平均荷重が500ｇ超
【００７２】
表１および図５より、実施例１〜７および比較例２のサンプルは、優れた輝度感を有しており、中でも、本発明による最良の実施形態である実施例１〜７の輝度感が高いことがわかった。実施例８については、光輝剤の含有量が好適範囲より少ないため、実施例１〜７に比べて若干輝度感が劣っていることがわかった。また、比較例２については、優れた輝度感を有するものの、膜厚が10μmを超えているため、塗膜密着性に劣ることがわかった。さらに、実施例１〜３、５および７のサンプルは、いずれも、塗膜の総膜厚が7μmの
薄膜でありながら、輝度感、素地面隠蔽性、塗膜密着性、プレス時の耐疵付き性および導電性についても良好な値を得ていることがわかった。実施例４は、着色顔料の含有量が好適範囲よりも少ないため、また、実施例６は、黒色顔料の含有量が好適範囲よりも少ないため、共に、若干素地面隠蔽性に劣ることがわかった。
【００７３】
【表１】
2008238814.tif 000003
【産業上の利用可能性】
【００７４】
この発明によれば、輝度感ならびに素地色および素地疵の隠蔽性に優れた、下塗り塗膜および上塗り塗膜の総膜厚が10μm以下の塗装鋼板、加工品および薄型テレビ用パネルの提供が可能になった。
【図面の簡単な説明】
【００７５】
【図１】輝度感の測定方法を説明するための図である。
【図２】（ａ）および（ｂ）は、従来の塗装鋼板の塗膜の構成を変化させたときの光線との関係を説明するための塗装鋼板の断面図である。
【図３】本発明に従う塗装鋼板の塗膜の構成を変化させたときの光線との関係を説明するための塗装鋼板の断面図である。
【図４】下塗り塗膜膜厚に対する明度（Ｌ値）の変化の一例を示すグラフである。
【図５】実施例１ならびに比較例１および２の受光角度に対する明度（Ｌ値）を示した図である。
【符号の説明】
【００７６】
１、１０１，２０１  塗装鋼板
２、１０２，２０２  クロムを含有しない化成皮膜を有する亜鉛系めっき鋼板
３、１０３、２０３  下塗り塗膜
４、１０４、２０４  上塗り塗膜
５、２０５  光輝剤
【図１】
2008238814.tif 000004
【図２】
2008238814.tif 000005
【図３】
2008238814.tif 000006
【図４】
2008238814.tif 000007
【図５】
2008238814.tif 000008